(57)【要約】【課題】ケイ酸の溶出率が大きく、肥料として有効な組成物を提供する。【解決手段】化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．２０〜１．３５であり、粒径が０．５ｍｍ以下である非晶質組成物、或いは、化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．３５〜１．４５であり、粒径が０．１５ｍｍ〜０．５ｍｍである非晶質組成物である。【選択図】なし【特許請求の範囲】
【請求項１】
化学成分として、ＭｇＯとＳｉＯ２とＣａＯとＰ２Ｏ５とを含み、アルミナ成分を１．２質量％以上含有する非晶質組成物であって、
モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．２０〜１．３５であり、
粒径が０．５ｍｍ以下である非晶質組成物。
【請求項２】
化学成分として、ＭｇＯとＳｉＯ２とＣａＯとＰ２Ｏ５とを含み、アルミナ成分を１．２質量％以上含有する非晶質組成物であって、
モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．３５〜１．４５であり、
粒径が０．１５ｍｍ〜０．５ｍｍである非晶質組成物。
【請求項３】
前記ＭｇＯ及びＳｉＯ２源が、フェロニッケルスラグを含む請求項１又は２に記載の非晶質組成物。
【請求項４】
ケイ酸の溶出率が７５％以上である請求項１〜３のいずれか１項に記載の非晶質組成物。
【請求項５】
請求項１〜４のいずれか１項に記載の非晶質組成物を含有する熔融水砕物。
【請求項６】
請求項５に記載の熔融水砕物を含む熔融水砕物含有組成物。
【請求項７】
請求項５に記載の熔融水砕物又は請求項６に記載の熔融水砕物含有組成物を含む肥料。
【請求項８】
化学成分として、ＭｇＯとＳｉＯ２とＣａＯとＰ２Ｏ５とを含み、アルミナ成分を１．２質量％以上含有する非晶質組成物であって、
モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．２０〜１．３５である非晶質組成物の粒径を０．５ｍｍ以下に調製した場合に、ケイ酸の溶出率が７５％以上である非晶質組成物。
【請求項９】
化学成分として、ＭｇＯとＳｉＯ２とＣａＯとＰ２Ｏ５とを含み、アルミナ成分を１．２質量％以上含有する非晶質組成物であって、
モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．３５〜１．４５である非晶質組成物の粒径を０．１５ｍｍ〜０．５ｍｍに調製した場合に、ケイ酸の溶出率が７５％以上である非晶質組成物。
【発明の詳細な説明】
【技術分野】
【０００１】
本発明は、非晶質組成物、熔融水砕物、熔融水砕物含有組成物、及び肥料に関する。
【背景技術】
【０００２】
稲作に有用なケイ酸質肥料として、ケイカル（ケイ酸カルシウム）やケイ酸カリ肥料が用いられている。ケイカルはスラグを原料として製造され、ＳｉＯ２、ＣａＯ、Ａｌ２Ｏ３を主成分とする、主としてアルカリ分とケイ酸を補給するための土壌改質剤である。しかし、ケイカルは塩酸可溶性ケイ酸分が３０質量％を越えるものの、実際の土壌のｐＨに近い５〜７程度の領域では溶出量が極端に減少し、ケイ酸分の供給源としては非常に効率の悪い資材である。
【０００３】
従って、実際に使用する場合も、田１０ａ当たり２００ｋｇと大量に施肥しなくてはならず、それに要する労力が農家の大きな負担になっている。ケイカルは肥料の三要素のいずれをも含まない資材であるため、他の肥料と混合して使用するのが一般的であり、例えば、ようりん４０ｋｇをケイカル２００ｋｇと混合して散布することが広く行われている。ようりんは、それに含まれるケイ酸分の中性に近いｐＨ域での溶出性が高いことが知られており、燐酸質肥料であると同時にケイ酸質の供給源となっていることが認められている。
【０００４】
また、ケイ酸カリ肥料のケイ酸溶出性は、ケイカルに比べると高いといわれているが、ようりんに比べるとｐＨ５〜７では劣っており十分とはいえない。ケイ酸カリ肥料も、ケイカルの場合と同様に、ようりんと混合して施肥されることが多く、ここでもようりんがケイ酸質の供給源としての役割を果たしている。
【０００５】
カリウム成分は、一般に組成物をガラス化しやすくし、ケイ酸質の溶出性を改善するが、その反面、（１）カリ原料が高価であるため得られた製品も高価になる、（２）十分に高いケイ酸溶出性を確保するにはカリ含有量を高くしなければならず不経済である、（３）カリウムが強アルカリであるため製造設備の炉材を浸食する、（４）カリを加えると熔融物の粘度が上昇するため操業しにくく、それを下げようとして温度を上げるとカリが揮散する、等の欠点を有している。
【０００６】
一方、ようりんに含まれるケイ酸分は溶出性が高く、植物吸収性が高いことが知られている。市販されているようりんに含まれるＳｉＯ２は２０〜２５質量％程度であるが、ケイ酸含有量を増やすとその溶出率が低下することが知られている。すなわち、熔成燐肥の一般的な原料配合にケイ石を加えて加熱熔融・急冷して、２％クエン酸水溶液へのケイ酸の溶出性を測定した試験例（工業化学雑誌第６０巻１１０９頁１９５７年）によれば、２％クエン酸水溶液（初期ｐＨが約２）へのケイ酸溶出率は３０質量％程度で頭打ちになると記載されている。
【０００７】
そこで特許文献１では、特に実際の土壌のｐＨ＝５〜７付近で溶出性の高いＳｉＯ２を３０質量％以上含む無機組成物を提案し、燐を含有させることにより施用前に燐肥と混合しなくてもよい、ケイ酸を主体として、燐、アルカリ分を含む資材を提供し、通常のようりん製造設備を用いて容易に製造することができ、カリを含んでいないので安価に製造できる、稲等の土壌中にケイ酸分が必要とされる作物に用いられるケイ酸質肥料並びに土壌改質材を提案している。
【先行技術文献】
【特許文献】
【０００８】
【特許文献１】特開２０００−３４１８５号公報
【発明の概要】
【発明が解決しようとする課題】
【０００９】
特許文献１の肥料は、土壌中のケイ酸分が有用な働きをする作物、特に稲作用の土づくり資材或いは肥料として有用である。
【課題を解決するための手段】
【００１０】
これまでは、ＭｇＯ源及びＳｉＯ２源としては主に蛇紋岩が使用されてきた。蛇紋岩はその優れたＭｇＯ及びＳｉＯ２供給能力から、広く肥料原料として採用されてきたが、入手が困難となり代替資材が求められていた。蛇紋岩に代わるＭｇＯ及びＳｉＯ２源として他の原料を採用しようとすると、コスト増を招いたり他の不純物成分が多くてＭｇＯ及びＳｉＯ２の供給を阻害したりすることがあった。
【００１１】
そこで、本発明者らはＳｉＯ２の供給を阻害する成分について検討したところ、アルミナ成分を多く含むとこれがゲル化してＳｉＯ２の溶出が阻害されることを突き止めた。そこで、アルミナ成分量の少ない材料を使用することが有効と予想されるが、当該材料は得てして蛇紋岩よりも高価であり、コスト的な問題を有することになる。
例えば、マグネサイト鉱等を使用してＭｇＯ源とすることも可能であるが、輸入原料の高騰にともない安価肥料を提供することに支障がでてくる。
【００１２】
上記状況を鑑み、本発明者らはあえてアルミナ成分量の高いものを使用し、材料中の組成と粒径を制御した本発明により、蛇紋岩を使用した場合と同様の有効性を発揮できることを見出した。すなわち、本発明は下記のとおりである。
【００１３】
［１］  化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．２０〜１．３５であり、粒径が０．５ｍｍ以下である非晶質組成物。
［２］  化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．３５〜１．４５であり、粒径が０．１５ｍｍ〜０．５ｍｍである非晶質組成物。
［３］  前記ＭｇＯ及びＳｉＯ２源が、フェロニッケルスラグを含む［１］又は［２］に記載の非晶質組成物。
［４］  ケイ酸の溶出率が７５％以上である［１］〜［３］のいずれかに記載の非晶質組成物。
［５］  ［１］〜［４］のいずれかに記載の非晶質組成物を含有する熔融水砕物。
［６］  ［５］に記載の熔融水砕物を含む熔融水砕物含有組成物。
［７］  ［５］に記載の熔融水砕物又は［６］に記載の熔融水砕物含有組成物を含む肥料。
［８］  化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．２０〜１．３５である非晶質組成物の粒径を０．５ｍｍ以下に調製した場合に、ケイ酸の溶出率が７５％以上である非晶質組成物。
［９］  化学成分として、ＭｇＯとＳｉＯ２とＣａＯとＰ２Ｏ５とを含み、アルミナ成分を１．２質量％以上含有する非晶質組成物であって、モル換算したときの、前記ＳｉＯ２及びＰ２Ｏ５の合計に対する前記ＣａＯ及びＭｇＯとの合計のモル比［（ＣａＯ＋ＭｇＯ）／（ＳｉＯ２＋Ｐ２Ｏ５）］が１．３５〜１．４５である非晶質組成物の粒径を０．１５ｍｍ〜０．５ｍｍに調製した場合に、ケイ酸の溶出率が７５％以上である非晶質組成物。
【発明の効果】
【００１４】
本発明によれば、ケイ酸の溶出率が大きく、肥料として有効な非晶質組成物を提供することができる。
【発明を実施するための形態】
【００１５】
以下、本発明の非晶質組成物、熔融水砕物、熔融水砕物含有組成物、肥料のそれぞれの実施形態（本実施形態）について詳細に説明する。
【００１６】
［１．非晶質組成物、熔融水砕物、熔融水砕物含有組成物］
本実施形態に係る非晶質組成物は、熔融水砕物が好ましい。非晶質組成物の各化学成分の値は、ＭｇＯ換算値、ＳｉＯ２換算値、Ｐ２Ｏ５換算値、ＣａＯ換算値、Ａｌ２Ｏ３換算値として算出することが好ましい。
本実施形態に係る熔融水砕物は、例えば、下記の第１の非晶質組成物又は第２の非晶質組成物の構成を含む。
【００１７】
第１の非晶質組成物は、化学成分として、ＭｇＯとＳｉＯ２とＣａＯとＰ２Ｏ５とを含み、アルミナ成分を１．２質量％以上含有し、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．２０〜１．３５であり、粒径が０．５ｍｍ以下である。
【００１８】
また、第２の非晶質組成物は、化学成分として、ＭｇＯとＳｉＯ２とＣａＯとＰ２Ｏ５とを含み、アルミナ成分を１．２質量％以上含有する熔融水砕物であって、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．３５〜１．４５であり、粒径が０．１５ｍｍ〜０．５ｍｍである熔融水砕物である。
【００１９】
なお、「化学成分」とは、Ｍｇ、Ｓｉ、Ｃａ、Ｐを、それぞれ、ＭｇＯ、ＳｉＯ２、ＣａＯ、Ｐ２Ｏ５に酸化物換算したものをいい、例えば、肥料分析法（農林水産省農業環境技術研究所法）で確認できる。現品については、例えば、蛍光Ｘ線回折法（ＸＲＦ）にて確認できる。
【００２０】
第１の非晶質組成物及び第２の非晶質組成物は共に、アルミナ成分（Ａｌ２Ｏ３）を１．２質量％以上含有する。アルミナ成分は使用する原料に起因するもので、１．２質量％以上含有するとＳｉＯ２等の有効成分の溶出が阻害されるが、原料種の選択の幅が広がりコストの低減が可能となる。アルミナ成分の含有量は、５．０質量％以下であることが好ましく、４．０質量％以下であることがより好ましく、３．０質量％以下であることが最も好ましく、２．２質量％以下であることが尚更好ましい。
ここで、アルミナ成分を１．２質量％以上含有することの課題、すなわち、ＳｉＯ２の供給を阻害する課題は、モル比［（ＣａＯ＋ＭｇＯ）／（ＳｉＯ２＋Ｐ２Ｏ５）］の範囲を２つの場合に分けて、それぞれについて特定の粒径範囲とすることで解決される。また、アルミナ成分の存在はケイ酸溶出率を低下させ、かつその含有量が増加すると他の成分の含有量が実質的に減るといった問題も、本実施形態により解決できる。
【００２１】
第１の非晶質組成物においては、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．２０〜１．３５であり、粒径が０．５ｍｍ以下であることで、アルミナ成分を１．２質量％以上含有することの課題をなくしている。粒径が０．５ｍｍ以下である場合は、モル比が１．２０〜１．３５であることで、Ｃａイオン、Ｍｇイオンの存在量が減少、資材粒子表面付近の微細な環境でのｐＨ上昇が抑制され、Ａｌ化合物による溶出への抑制作用を低下させると推定され、結果として上記課題が除去されると考えられる。粒径は０．０１ｍｍ以上が好ましい。
【００２２】
また、第２の非晶質組成物においては、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．３５〜１．４５であり、粒径が０．１５ｍｍ〜０．５ｍｍであることで、粒径が０．１５ｍｍ以下であるときよりも資材粒子表面付近の微細な環境でのｐＨ上昇が抑制され、Ａｌ化合物による溶出への抑制作用を低下させると推定され、結果として上記課題が除去されると考えられる。モル比は１．３５を超えることが好ましい。
【００２３】
第１の非晶質組成物及び第２の非晶質組成物における粒径は、例えば、粒径未調整の熔融水砕物前駆体を粉砕機で粉砕し、その粉砕物を各種ふるいで篩い分けすることによって、所望の範囲に調整することができる。
【００２４】
第１の非晶質組成物又は第２の非晶質組成物を含む本実施形態に係る熔融水砕物について、以下、より詳細に説明する。
本実施形態に係る熔融水砕物は、既述のとおり、化学成分としてＭｇＯ、ＳｉＯ２、ＣａＯ、Ｐ２Ｏ５を含む。熔融水砕物中のこれらの合計含有量は、８７質量％以上であることが好ましく、９０質量％以上であることがより好ましい。
【００２５】
従来公知のケイ酸溶出性を有するものの多くは、例えばケイ酸カリ肥料のように、カリウムを主成分として含有するのに対し、本実施形態に係る熔融水砕物はこれを主成分としては含有していない。これにより、製品価格が高くなる、製造設備の炉材を浸食する、操業しにくい等の欠点が解消されやすくなる。
【００２６】
本実施形態に係る非晶質組成物及び熔融水砕物はケイ酸の溶出性を高めるために非晶質であることが好ましい。非晶質の程度については、本発明者らの実験的検討結果によれば、ＮＭＲ−２９Ｓｉのケミカルシフト値（以下、単にＮＭＲ−Ｓｉという）について、半値幅が１０ｐｐｍ以上の拡がりを有するものであれば充分である。ＮＭＲ−Ｓｉの測定方法は、特開２０００−３４１８５号公報に記載されている。
【００２７】
本実施形態に係るＳｉＯ２含有量は、３０質量％以上であることが好ましく、３２〜４５質量％であることがより好ましい。３０質量％以上であることで、十分なケイ酸溶出量が確保でき、ケイ酸質資材或いは肥料としての価値を高めることができる。
【００２８】
本実施形態に係るＭｇＯは、熔融温度を下げる効果やケイ酸溶出率を増大させる効果があり、また肥料成分としても有効なので、適当量含有させる必要がある。ＭｇＯ含有量は、１〜２０質量％であることが好ましく、７〜１８質量％であることがより好ましい。１〜２０質量％であることで、上記の効果が得られやすく、施用した植物の肥料成分の吸収性に拮抗作用を生じることもない。
【００２９】
本実施形態に係るＰ２Ｏ５含有量は、１〜１２質量％であることが好ましく、４〜１０質量％であることがより好ましい。１〜１２質量％であることで、ケイ酸の溶出率を高くし、リン肥料の混合散布を必要とせず、更に適切なＰ２Ｏ５の施用量を維持できる。
【００３０】
本実施形態に係るＣａＯ含有量は、５〜３５質量％であることが好ましく、８〜３５質量％であることがより好ましい。５〜３５質量％含有することで良好な肥効が得られやすくなる。
【００３１】
本実施形態において、主成分を構成する上記成分の他に、微量成分として有効な硼素やマンガンを含有させることもできる。硼素やマンガンの存在は、後述する製造方法において熔融温度の低下や熔融水砕物の流動性の増加の効果があり、また、得られる非晶質組成物、熔融水砕物の非晶質化を促し、ケイ酸の溶出性を助長する効果もある。また、不可避的に混入する鉄酸化物やアルミニウムの酸化物等が含まれてもよい。
【００３２】
本実施形態の非晶質組成物、熔融水砕物を得る方法に関し、まず原料としては、燐鉱石、ケイ石、マグネサイト鉱、石灰石、フェロニッケルスラグ、フェロマンガンスラグ、各種高炉滓、各種製鋼滓、製リンスラグ、フライアッシュ等のＰ２Ｏ５、ＣａＯ、ＭｇＯ、或いはＳｉＯ２を含有する通常の原料類を利用できる。ただし、蛇紋岩は使用しない。蛇紋岩の代替として、ＭｇＯ及びＳｉＯ２源が、フェロニッケルスラグを含むことが好ましい。
また、各種高炉滓、各種製鋼滓（ケイカル）は、アルミナの含有率が高いものの、本実施形態の非晶質組成物、熔融水砕物の原料として使用できる。
【００３３】
ここで、フェロニッケルスラグは、ニッケル鉱石等からフェロニッケルを精錬採取する際に副産されるスラグ（鉱滓）をいう。フェロニッケルスラグとしては、例えば、ＪＩＳＡ５０１１−２「コンクリート用スラグ骨材第２部：フェロニッケルスラグ細骨材」に適合するフェロニッケルスラグ細骨材（粒径の範囲＝５ｍｍ未満）を分級又は／及び粉砕して、粒径０．１ｍｍ〜１．０ｍｍの範囲内に調製したもの等が挙げられる。
フェロニッケルスラグは、天然原料よりも、強熱減量が少ないことが期待され、そのため、物量の収支計算がしやすくなり、製品の成分が安定する。その結果、生産性向上に寄与することができる。また、特に、蛇紋岩の代わりにフェロニッケルスラグを用いることで、コスト削減が可能で肥料として有効な非晶質組成物や熔融水砕物が得られやすくなる。
【００３４】
上記のような原料を、揮発分の量等を考慮し、生成物が所望組成となるように、即ち、第１の熔融水砕物であれば、アルミナ成分を１．２質量％以上とし、モル比［（ＣａＯ＋ＭｇＯ）／（ＳｉＯ２＋Ｐ２Ｏ５）］が１．２０〜１．３５となるように配合する。また、第２の熔融水砕物であれば、アルミナ成分を１．２質量％以上とし、モル比［（ＣａＯ＋ＭｇＯ）／（ＳｉＯ２＋Ｐ２Ｏ５）］が１．３５〜１．４５となるように配合する。
上記のような配合を前提に、ＭｇＯを１〜２０質量％、ＳｉＯ２を３０〜５０質量％、Ｐ２Ｏ５を１〜１２質量％、ＣａＯ含有量を５〜３５質量％となるように配合設計することが好ましい。
【００３５】
配合後は、この配合物を高温で熔融する。熔融に用いる炉（熔融炉）は、外熱式電気炉、アーク炉、高周波加熱炉等の電気炉、或いは平炉等の色々な燃焼ガス炉等が使用できる。熔融温度は、組成にもよるが１３５０℃以上が好ましい。目標とする組成を有する原料が完全に熔融する温度より、およそ１５０℃以上高い温度で熔融すると、熔融温度から結晶化の進まない温度までの間で十分な冷却速度がとれるので好ましい。熔融炉としては、後述するとおりに、熔融液を急冷することができ、非晶質化した無機組成物を容易に得ることができることから、電気炉、並びに平炉が選択される。熔融温度は、３０００℃以下が好ましく、２０００℃以下がより好ましい。
【００３６】
熔融液の急冷は、得られる組成物、熔融水砕物の非晶質化を達成し、ケイ酸の溶出性を高めるために必須である。結晶質の場合は、組成物の結合が強固で成分が溶出しないことは一般的に知られており、溶出した成分を活用する肥料に用いる場合には、非晶質であることが必要である。急冷は、一般には、炉から抜き出した熔融液に熔融液の２０〜４０倍の質量の水を吹き付ける方法や、多量の水中に浸漬する方法等を適用することによって行われる。本発明の非晶質組成物を得る際の冷却方法としては、熔融温度から１００℃までの所要時間を２０秒以下、好ましくは１０秒以下とすることがよく、特に、原料が完全に熔融する温度の上下２００℃の間を５秒以内とすることが好ましいので、ジェット水流を当てて冷却する方法が好ましい。更に、ジェット水流を用いる冷却方法は、熔融液より砂状物を直接に得られ、後工程としての粉砕を省略することもできるという効果も得られる。
【００３７】
その後、第１の非晶質組成物とする場合は、既述の篩い分けにより粒径が０．５ｍｍ以下となるように分級する。また、第２の非晶質組成物とする場合は、粒径が０．１５ｍｍ〜０．５ｍｍとなるように分級する。篩はＪＩＳ  Ｚ  ８８０１に記載された篩を用いることが好ましい。
【００３８】
このようにして得られた非晶質組成物又は熔融水砕物はそのままでも肥料、土壌改質剤として利用できるが、後述の粒状物として各種用途の使用に供することもできる。
【００３９】
本実施形態の非晶質組成物又は熔融水砕物は、４質量％クエン酸緩衝液（ｐＨの初期値が５．５）へのケイ酸分の溶出率が７５％以上であることが好ましく、８０％以上であることがより好ましい。
ここで、上記溶出率とは、クエン酸緩衝液中に溶出したケイ酸（可溶性ケイ酸）の量を、熔融水砕物中の全ＳｉＯ２量に対して百分率で表したものである。
【００４０】
上記観点から、本発明の別の側面における非晶質組成物は、化学成分として、ＭｇＯとＳｉＯ２とＣａＯとＰ２Ｏ５とを含み、アルミナ成分を１．２質量％以上含有する非晶質組成物であって、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．２０〜１．３５である非晶質組成物の粒径を０．５ｍｍ以下に調製した場合に、ケイ酸の溶出率が７５％以上である非晶質組成物であるか、又は、化学成分として、ＭｇＯとＳｉＯ２とＣａＯとＰ２Ｏ５とを含み、アルミナ成分を１．２質量％以上含有する非晶質組成物であって、モル換算したときの、ＳｉＯ２及びＰ２Ｏ５の合計に対するＣａＯ及びＭｇＯとの合計のモル比［（ＣａＯ＋ＭｇＯ）／（ＳｉＯ２＋Ｐ２Ｏ５）］が１．３５〜１．４５である非晶質組成物の粒径を０．１５ｍｍ〜０．５ｍｍに調製した場合に、ケイ酸の溶出率が７５％以上である非晶質組成物であることが好ましい。
【００４１】
第１の非晶質組成物、第２の非晶質組成物、又は熔融水砕物は、それぞれ単独で使用することができるが、これらの少なくともいずれかを含む熔融水砕物含有組成物としてもよい。この場合、第１の非晶質組成物及び／又は第２の非晶質組成物、又は熔融水砕物の含有量は、これらの効果が良好に発揮される量であれば限定されないが、例えば、１５質量％以上が好ましく、３０質量％以上がより好ましい。例えば、第１の非晶質組成物を含む熔融水砕物含有組成物であれば、第１の熔融水砕物以外に、アルミナ成分を１．２質量％以上含有する熔融水砕物であって、モル比［（ＣａＯ＋ＭｇＯ）／（ＳｉＯ２＋Ｐ２Ｏ５）］が１．２０〜１．３５の範囲にない熔融水砕物や粒径が０．５ｍｍを超える熔融水砕物等、又は組成や粒径の異なる他の熔融水砕物等を含んでもよい。
【００４２】
［２．粒状物］
本発明に係る非晶質組成物、熔融水砕物又は熔融水砕物含有組成物は、バインダーにより粒状物としてもよい。粒状物とすることにより、施肥の際に取り扱い易くした形態にして供給できる。
【００４３】
造粒する場合、その造粒方法に制限はなく、例えば転動造粒法、押出し造粒法、圧縮造粒法、攪拌造粒法等を挙げることができる。造粒する際の粒径も適宜選択することができるが、好ましくは１〜５ｍｍ程度の範囲から選択できる。
【００４４】
また、造粒に際してバインダーを使用する場合、そのバインダーの種類も特に限定されず、種々のものを用いることができる。例えば、各種スターチ類、でんぷん類、キサンタンガム等のガム類、廃糖蜜類、廃酵母液、アルコール醗酵廃液濃縮液、ステフェン廃水濃縮液、ポリビニルアルコール（ＰＶＡ）類、ポリビニルピロリドン類、リグニンスルホン酸塩類、カルボキシメチルセルロース（ＣＭＣ）類等を挙げることができる。さらに、各種造粒助剤を含有することも可能で、これについても特に制限はなく、種々のものを用いることができる。例えば、珪藻土、ベントナイト、モンモリロナイト、ヘクトライト、サポナイト、スチブンサイト、バイデライト等の各種粘土鉱物類、膨潤性雲母、バーミキュライト、ゼオライト、二水石膏、半水石膏、無水石膏等を挙げることができる。
【００４５】
粒状物中の本発明に係る非晶質組成物、熔融水砕物又は熔融水砕物含有組成物は、その有効性を担保する観点から、８５〜９７質量％程度であることが好ましい。
ＭｇＯ、ＳｉＯ２、Ｐ２Ｏ５、ＣａＯ、Ａｌ２Ｏ３の合計の量は、熔融水砕物中、８０質量％以上であることが好ましく、９０質量％以上であることがより好ましい。
【００４６】
［３．肥料］
本発明の肥料に係る実施形態は、非晶質組成物、熔融水砕物又は熔融水砕物含有組成物、或いは、上記の粒状物を含む。当該肥料は、必要に応じて、窒素、カリ等の他の肥料を混合して、所望の組成の複合肥料とすることもできる。
【００４７】
本発明の肥料は、公知又は市販の肥料と同様の使用方法に従って用いることができる。例えば、植物を育成する土壌にそのまま付与してもよい。また、基肥（元肥）又は追肥のいずれの形態でも使用できる。
【実施例】
【００４８】
以下、実施例及び比較例に基づいて、本発明を更に詳細に説明するが本発明はこれらに限定されるものではない。
【００４９】
本実施例及び比較例で使用した原料は下記のとおりである。
・燐鉱石
・カンラン岩（東邦オリビン工業（株）製）
・マグネサイト鉱（マグボール、不二鉱材（株）製）
・硬焼石灰（上田石灰製造（株）製）
・フェロニッケルスラグ（ナスサンド、日本冶金工業（株）製）
・ケイ石（中部鉱業（株）製）
・高炉滓（ケイカル）（新日鉄（株）製）
本実施例及び比較例の熔融水砕物において、非晶質とは、ＮＭＲ−Ｓｉの半値幅が１０ｐｐｍ以上の拡がりを有することをいう。表において、非晶質とは、ＮＭＲ−Ｓｉの半値幅が１０ｐｐｍ以上の拡がりを有することをいう。結晶質とは、ＮＭＲ−Ｓｉの半値幅が１０ｐｐｍ未満であることをいう。
【００５０】
〔実施例１，２及び比較例１，２〕
化学成分として、ＭｇＯ、ＳｉＯ２、Ｐ２Ｏ５、ＣａＯ、Ａｌ２Ｏ３が下記表１に示す割合となるように、燐鉱石、カンラン岩、マグネサイト鉱、硬焼石灰、フェロニッケルスラグ、及びケイ石を混合し、白金坩堝に入れて電気炉内に置き１５００℃で加熱熔融した。電気炉から取り出した熔融物をすばやく水中に投入して粒径未調整熔融水砕物を得た。
なお、含有比率からモル比［（ＣａＯ＋ＭｇＯ）／（ＳｉＯ２＋Ｐ２Ｏ５）］を求めた。
【００５１】
粒径未調整熔融水砕物をトップグラインダーで粉砕した。粉砕された粉砕品を目開き２１２μｍの篩に入れ、篩を２０°傾斜しながら１分間に１２０回の割合で、篩枠を手でたたき、この間、１分間に４回の割合で篩を水平に置き、９０°回転させて、篩枠を１〜２回強くたたいた。篩網の裏面に微粉が付着している場合には、適当なブラシで静かにふるいの裏面から除去し、その微粉は篩下とした。
これらの操作を繰返し、篩を通過させ、篩を通過した試料を合わせて混合し、熔融水砕物を作製した。なお、篩分は公定法に準じて手篩いし、２回目の篩目（目開き）は１５０μｍであった。
篩はＪＩＳ  Ｚ  ８８０１に記載された篩を用いた。
【００５２】
〔比較例３〕
化学成分として、ＭｇＯ、ＳｉＯ２、Ｐ２Ｏ５、ＣａＯ、Ａｌ２Ｏ３が下記表１に示す割合となるように、燐鉱石、カンラン岩、マグネサイト鉱、硬焼石灰、フェロニッケルスラグ、及びケイ石を混合し、白金坩堝に入れて電気炉内に置き、１５００℃で加熱後、あえて急冷せず冷却速度約２℃／分程度で室温まで冷却したこと以外は実施例１と同様にして、試料を作製した。
【００５３】
〔実施例４〕
化学成分として、ＭｇＯ、ＳｉＯ２、Ｐ２Ｏ５、ＣａＯ、Ａｌ２Ｏ３が下記表１に示す割合となるように、燐鉱石、硬焼石灰、マグネサイト鉱、ケイカル及びケイ石を混合した以外は実施例１と同様にして、熔融水砕物を作製した。
【００５４】
〔実施例８〕
化学成分として、ＭｇＯ、ＳｉＯ２、Ｐ２Ｏ５、ＣａＯ、Ａｌ２Ｏ３が下記表２に示す割合となるように、燐鉱石、硬焼石灰、マグネサイト鉱、ケイカル及びケイ石を混合した以外は実施例１と同様にして、熔融水砕物を作製した。
【００５５】
〔参考例４〕
化学成分として、ＭｇＯ、ＳｉＯ２、Ｐ２Ｏ５、ＣａＯ、Ａｌ２Ｏ３が下記表１に示す割合となるように、燐鉱石、蛇紋岩、硬焼石灰、マグネサイト鉱及びケイ石を混合した以外は実施例１と同様にして、熔融水砕物を作製した。
【００５６】
〔実施例３〕
篩目を変更して粒径を０．２１２ｍｍ〜０．３００ｍｍとした以外は実施例１と同様にして、熔融水砕物を作製した。
【００５７】
〔測定方法〕
〔化学成分の測定〕
肥料分析法（農林水産省農業環境技術研究所法）−１９９２年版−の各成分における全量分析の方法で分析した。各成分は、ＭｇＯ換算値、ＳｉＯ２換算値、Ｐ２Ｏ５換算値、ＣａＯ換算値、Ａｌ２Ｏ３換算値として測定した。
〔溶出率の測定〕
実施例及び比較例で作製した熔融水砕物について、４％クエン酸ソーダ緩衝液（ｐＨの初期値が５．５）への溶出ケイ酸量を測定してケイ酸の溶出率を測定した。結果を表１に示す。
なお、溶出率の具体的測定方法は下記のとおりとした。
クエン酸水溶液に２Ｎ水酸化ナトリウム水溶液を加えた溶液をビーカーに加え、ｐＨを５．５に調整した４質量％クエン酸ソーダ緩衝液１５０ｍｌに、１ｇの熔融水砕物を加え、３０℃の水浴中で１時間揺動した。この溶液をろ紙でろ過して得られるろ液を純水で希釈した後、ろ液中に含まれるＳｉＯ２量（溶出ケイ酸量）をＩＣＰ（誘導結合プラズマ発光分光法）で測定した。得られた溶出ケイ酸量と熔融水砕物中のＳｉＯ２量から溶出率を求めた。
【００５８】
【表１】
2020019701.tif 000002
【００５９】
〔実施例５〜７及び比較例５〕
化学成分として、ＭｇＯ、ＳｉＯ２、Ｐ２Ｏ５、ＣａＯ、Ａｌ２Ｏ３が下記表２に示す割合となるように、燐鉱石、カンラン岩、マグネサイト鉱、硬焼石灰、フェロニッケルスラグ及びケイ石を混合し、白金坩堝に入れて電気炉内に置き１５００℃で加熱熔融した。電気炉から取り出した熔融物をすばやく水中に投入して粒径未調整熔融水砕物を得た。
なお、含有比率からモル比［（ＣａＯ＋ＭｇＯ）／（ＳｉＯ２＋Ｐ２Ｏ５）］を求めた。
【００６０】
粒径未調整熔融水砕物をトップグラインダーで粉砕した。粉砕された粉砕品を目開き５００μｍの篩に入れ、篩を２０°傾斜しながら１分間に１２０回の割合で、篩枠を手でたたき、この間、１分間に４回の割合で篩を水平に置き、９０°回転させて、篩枠を１〜２回強くたたいた。篩網の裏面に微粉が付着している場合には、適当なブラシで静かにふるいの裏面から除去し、その微粉は篩下とした。
これらの操作を繰返し、篩を通過させ、篩を通過した試料を合わせて混合し、熔融水砕物を作製した。なお、篩分は公定法に準じて手篩いし、２回目の篩目（目開き）は１５０μｍであった。
【００６１】
〔比較例６〕
篩目を変更して粒径を０．１０６ｍｍ以下とした以外は実施例５と同様にして、熔融水砕物を作製した。
【００６２】
〔比較例７〕
篩目を変更して粒径を０．６００ｍｍ〜３．３５ｍｍとした以外は実施例４と同様にして、熔融水砕物を作製した。
【００６３】
〔溶出率の測定〕
実施例５〜８及び比較例５〜７の熔融水砕物について、実施例１と同様にして溶出率を求めた。結果を下記表２に示す。
【００６４】
【表２】
2020019701.tif 000003
【００６５】
表１、表２より、すべての実施例において溶出率が高く良好な結果であった。なお、蛇紋岩を使用した熔融水砕物と同程度の良好な溶出率であるが、本実施例では蛇紋岩の代わりにフェロニッケルスラグ、ケイカルを使用しているため、蛇紋岩を使用した場合と同等以下なコストであり、かつ、安全性を確保できる。
本発明によれば、蛇紋岩を使用せず、かつコスト削減が可能で肥料として有効な熔融水砕物を提供することができる。また、アルミナ成分を多く含有しても、ＳｉＯ２の溶出が良好な熔融水砕物を提供することができる。
【産業上の利用可能性】
【００６６】
本発明の熔融水砕物は、土壌中のケイ酸分が有用な働きをする作物、特に稲作用の土づくり資材或いは肥料として有用である。